(57)【特許請求の範囲】
【請求項１】
印刷層が設けられた紙基材の印刷層面に、紫外線で硬化する紫外線硬化型の防滑ニスでなる防滑コート層を設けた防滑性印刷物において、
該防滑コート層の下面で、前記印刷層を覆うように、シリコン又はワックス類を含有し、紫外線で硬化する紫外線硬化型ワニスでなる耐摩擦性オーバープリント層を０．５〜１．５ｇ／ｍ２の塗布量で塗布し、
かつ、前記防滑コート層は２〜４ｇ／ｍ２の塗布量で全面に塗付されていることを特徴とする防滑性印刷物。
【発明の詳細な説明】
【０００１】
【発明の属する技術分野】
本発明は、紙箱などで、商品の充填時や店頭での積載に際し、滑り難いようにした防滑性印刷物に関するものであり、さらに詳しくは耐摩擦性をも兼ね備えた防滑性印刷物に関する。
【０００２】
【従来の技術】
紙箱（カートン）として要求される特性として、その内容物や用途によって数多くあり、例えば耐光性、耐摩擦（磨耗）性、耐ブロッキング性、耐熱性、耐水性などの他、商品の積載などで滑らない防滑性やデザイン効果より求められる高光沢性などがある。これらのうち前記の紙箱などで、内容物の充填時や店頭での陳列時の積載に際し、紙箱の表面（外面）に滑り止め処理を施し、紙箱同志が滑り難いようにした防滑性印刷物が知られている。
【０００３】
その滑り止め処理として、表面にエンボス処理を施す方法もあるが、この方法は表面の印刷面に悪影響を及ぼすので、一般的には防滑ワニスをコーティングする方法がとられる。その防滑ワニスとは、通常のコーティングワニスに添加されている添加剤のうち、例えば滑り性を良くするシリコンやワックス類を除外した透明ワニスが用いられている。
【０００４】
ところが紙箱や雑誌の表紙などで上記の防滑性とともに、運送中や内容物の充填中等における印刷部に擦り傷などのないようにする耐摩擦性をも要求される場合がある。この耐摩擦性の付与は、表面が硬く、かつ平滑で滑り易いものとするため、シリコンや他のワックス類が添加されたワニスを用いて得られるのが一般的である。
【０００５】
【発明が解決しようとする課題】
しかしながら、上記のように、防滑性と耐摩擦性とは、全く相反する特性であり、生産効率のよい手段で両者を満足させることは困難なものであった。
【０００６】
本発明は、かかる従来技術の問題点を解決するものであり、その課題とするところは、紙箱など表面に印刷された紙基材で、積載などで滑りを防止する防滑コート層を設けた防滑性印刷物において、前記防滑性と相反する耐摩擦性をも付与された防滑性印刷物を高効率の生産手段で提供することにある。
【０００７】
【課題を解決するための手段】
本発明に於いて上記課題を達成するために、まず請求項１の発明では、印刷層が設けられた紙基材の印刷層面に、紫外線で硬化する紫外線硬化型の防滑ニスでなる防滑コート層を設けた防滑性印刷物において、
該防滑コート層の下面で、前記印刷層を覆うように、シリコン又はワックス類を含有し、紫外線で硬化する紫外線硬化型ワニスでなる耐摩擦性オーバープリント層を０．５〜１．５ｇ／ｍ２の塗布量で塗布し、
かつ、前記防滑コート層は２〜４ｇ／ｍ２の塗布量で全面に塗付されていることを特徴とする防滑性印刷物としたものである。
【０００８】
上記発明によれば、印刷層の表面に滑り難い防滑ニスを用いた防滑コート層が設けられているので、印刷物の積載等で滑り落ちたり、崩れたりすることを防止することができ、かつその防滑コート層と印刷層の間に、この印刷層を覆うように耐摩擦性オーバープリント層を設けたので、前記防滑性と相反する耐摩擦性をも有する防滑性印刷物とすることができる。
【０００９】
また、上記発明によれば、防滑コート層および耐摩擦性オーバープリント層を無溶剤の紫外線硬化型のコーティング剤としたので、硬化が速く、かつ優れた架橋皮膜特性を有する層が、高効率で、印刷層を形成する印刷機にインラインで設けることができ、よって高効率な手段で耐摩擦性をも兼ね備えた防滑性印刷物を得ることができる。
【００１１】
【発明の実施の形態】
以下本発明の実施の形態を説明する。
本発明は、内容物の充填や店頭陳列などでの積載に際し、滑り落ちや崩れを防止するための、表面（外面）に防滑ニスがコートされた紙容器（カートン）などに用いる防滑性印刷物に関するものであり、さらに詳しくは、図１の側断面積層図に示すように、印刷層（２０）を有する紙基材（１０）面に、防滑ニスでなる防滑コート層（３０）を有する防滑性印刷物（１）に関するものである。
【００１２】
そこで本発明の防滑性印刷物は、図１の側断面積層図に示すように、例えば紙基材（１０）上にオフセット印刷法による印刷層（２０）を有し、その印刷層（２０）を覆うように耐摩擦性オーバープリント層（４０）を有する防滑性印刷物（１）である。
【００１３】
このように、紙容器などの表面（最外面）の防滑コート層（３０）によって、例えば店頭陳列や内容物の充填等での積載に際し、紙容器同志の滑り落ちや崩れが防止され、かつこの防滑コート層（３０）と印刷層（２０）の間に耐摩擦性オーバープリント層（４０）を設けてあるので、紙容器同志の擦れなどにより、印刷層（２０）に擦り傷等の発生を防止する防滑性印刷物（１）を得ることができる。
【００１４】
また、本発明では、滑り止め効果のある防滑コート層（３０）と滑り性のよい耐摩擦性オーバープリント層（４０）が、紫外線照射で硬化する紫外線硬化型である防滑性印刷物（１）とするものである。
【００１５】
このように防滑コート層（３０）と耐摩擦性オーバープリント層（４０）を無溶剤で、速硬化、硬さ等優れた架橋皮膜特性が特徴の、紫外線照射で架橋が促進され硬化する紫外線硬化型とすることによって、例えば図２に示すように、板紙を紙基材（１０）とし、その上に印刷層を形成するオフセット印刷ユニット（１００）の後に、インラインで耐摩擦性オーバープリント層を形成するオーバープリントニス塗布ユニット（２００）、その耐摩擦性オーバープリント層を硬化させる超高圧水銀灯の紫外線照射装置（２１０）、その後に防滑コート層を形成する防滑ニス塗布装置（３００）、その防滑コート層を硬化させる紫外線照射装置（３１０）を配設して、より効率的に生産できる防滑性印刷物とすることができる。この防滑コート層を硬化させる紫外線照射装置（３１０）のパワーアップなどで、耐摩擦性オーバープリント層を硬化させる紫外線照射装置（２１０）を除外（省略）することもできる。
【００１６】
以上本発明の防滑性印刷物（１）を構成する紙基材（１０）としては、特に限定するものではないが、一般的に防滑性や耐摩擦性が要求される商品、印刷物としては、紙容器（カートン）が代表的であり、これに使用される紙基材（１０）としては、例えばコートボール、ノーコートボール、コートマニラ、コート・ノーコートアイボリーあるいは黄ボール、チップボールなどの板紙が用いられ、その用途やサイズなどによって米坪量（厚さ）、種類が選定される。また雑誌等の表紙として使用される場合は、例えば米坪量１００ｇ／ｍ2 程度のアート紙、キャストコート紙、アートポスト紙、コート紙などの洋紙が用いられる。
【００１７】
また、本発明の防滑性印刷物（１）を構成する印刷層（２０）としては、特に限定するものではないが、紙容器の印刷の場合は、オフセット印刷法かグラビア印刷法による形成が一般的であり、特に印刷層（２０）の形成後にインラインで効率よく防滑コート層（３０）や耐摩擦性オーバープリント層（４０）を形成する場合は、その乾燥スピードなどとのバランスから枚葉のオフセット印刷法がより好適である。
【００１８】
また、本発明の防滑性印刷物（１）を構成する耐摩擦性オーバープリント層（４０）としては、一般的なオフセット用油性ニス、アクリル系樹脂が水に分散されて水性エマルジョンとなっている水性ニスあるいは紫外線硬化型オーバープリントニス（以下ＵＶＯＰニスという）で形成してもよいが、本発明では、印刷層（２０）の形成にオフセット印刷機にインラインで耐摩擦性オーバープリント層（４０）の形成を（速硬化して）容易にするＵＶＯＰニスとすることが、生産効率からも好適であり、かつこの架橋皮膜が硬く、平滑であることから耐摩擦性の付与にはより好ましい材料である。このＵＶＯＰニスには、シリコンやワックス類の添加により耐摩擦性が付与されている透明ワニスでなり、オフセット印刷機のインキ壺に投入して、オフセット印刷法（ベタ（印刷面に濃淡の差や抜けた部分がなく、印刷インキで完全に覆われている）印刷）で形成するか、あるいはアニロックスローラーを介してインキ供給して塗布するフレキソ印刷法で形成することもできる。またその粘度を調整することによってロールコート法でも可能で、０．５〜１．５ｇ／ｍ2 程度の塗布量とすると、より耐摩擦性の向上には好適である。
【００１９】
さらにまた、本発明の防滑性印刷物（１）を構成する防滑コート層（３０）としては、一般的な透明ニスよりシリコンやワックス類を除外して滑りを防止する構成の防滑ニスを用いて２〜４ｇ／ｍ2 程度の比較的多い塗布量の防滑コート層（３０）とするもので、２ｇ／ｍ2 に満たないと防滑性に乏しくなり、４ｇ／ｍ2 を越えると乾燥や硬化に多くのエネルギーと時間を要する。このように塗布量が多いことからも、特に本発明では、紫外線硬化型の防滑ニスにより防滑コート層（３０）を形成するものである。これは、比較的厚い防滑コート層（３０）とすることが防滑には好ましいので、乾燥等の面から無溶剤で硬化の速い紫外線硬化型が、インラインで効率よく生産することのできる防滑性印刷物とすることができるためである。その塗布法は、ロールコート法、グラビアコート法あるいは上記耐摩擦性オーバープリント層（４０）の形成と同様にアニロックスローラーを介してインキ供給するフレキソ印刷法で形成することもできる。
【００２０】
【実施例】
次に実施例により、本発明を具体的に説明する。
〈実施例１〉
図１に示すように、米坪量３１０ｇ／ｍ2 のコートボールを紙基材（１０）とし、その表面に、枚葉オフセット印刷機により、１０００枚／時間のスピードで４色の印刷層（２０）を形成し、図２に示すように、その上にインラインでオーバープリントニス塗布ユニット（２００）により、ＵＶＯＰニス：商品名ＦＤカルトンＰ０Ｐニス（東洋インキ製造社製）を１．０ｇ／ｍ2 になるように印刷し、それを耐摩擦性オーバープリント層を硬化させる紫外線照射装置（２１０）として３本のメタルハライドランプ（１３．６ＫＷ）にて照射し硬化させて耐摩擦性オーバープリント層（４０）を形成し、続いて、その上に防滑ニス塗布装置（３００）にて、防滑ニス：商品名ＦＤＰＣＡ５１１ワニス（東洋インキ製造社製）を塗布量３ｇ／ｍ2 になるように塗布し、それを防滑コート層を硬化させる紫外線照射装置（３１０）として４本のメタルハライドランプ（１３．６ＫＷ）にて照射し硬化させて防滑コート層（３０）を形成して防滑性印刷物（１）を得た。
【００２１】
〈比較例１〉
耐摩擦性オーバープリント層（４０）を形成しないこと以外は、実施例１と同様にして防滑性印刷物（１）を得た。
【００２２】
上記実施例１および比較例１で得られた防滑性印刷物（１）を、学振型耐摩擦試験機で測定した結果、実施例１では１ｋｇ荷重２０００回で、比較例１では１ｋｇ荷重２０００回であった。これにより耐摩擦性オーバープリント層（４０）を設けることによって、印刷層（２０）に対する耐摩擦性の向上が確認されるものであった。
【００２３】
また、上記実施例１および比較例１で得られた防滑性印刷物（１）を用いて、３５０ｍｌの缶ビール６本用のマルチパック（個装用カートン）を作製し、それに缶ビールを充填し、２個のパックを積載してその滑り始めの角度を観察した結果、いずれも４０°程度であった。このように防滑性を充分に備えた印刷物であった。
【００２４】
【発明の効果】
本発明は以上の構成であるから、下記に示す如き効果がある。
即ち、紙基材の印刷層面に、滑り難い防滑ニスを用いた防滑コート層が設けられているので、印刷物の積載等で滑り落ちたり、崩れたりすることを防止することができ、かつその防滑コート層と印刷層の間に、この印刷層を覆うように耐摩擦性オーバープリント層を設けたので、前記の防滑性と相反する耐摩擦性をも有する防滑性印刷物とすることができる。
【００２５】
また、前記防滑コート層および耐摩擦性オーバープリント層を無溶剤の紫外線硬化型のコーティング剤としたので、硬化が速く、かつ優れた架橋皮膜特性を有する層が、高効率で、印刷層を形成する印刷機にインラインで設けることができ、よって高効率な手段で耐摩擦性をも兼ね備えた防滑性印刷物を得ることができる。
【００２６】
従って本発明は、紙箱などで、商品の充填時や店頭での積載に際し、滑り難いようにした防滑性印刷物として、優れた実用上の効果を発揮する。
【図面の簡単な説明】
【図１】本発明の防滑性印刷物の一実施の形態を側断面で表した説明図である。
【図２】本発明の防滑性印刷物を作製する装置の一事例を説明するための側面概略図である。
【符号の説明】
１‥‥防滑性印刷物
１０‥‥紙基材
２０‥‥印刷層
３０‥‥防滑コート層
４０‥‥耐摩擦性オーバープリント層
１００‥‥オフセット印刷ユニット
２００‥‥オーバープリントニス塗布ユニット
２１０‥‥耐摩擦性オーバープリント層を硬化させる紫外線照射装置
３００‥‥防滑ニス塗布装置
３１０‥‥防滑コート層を硬化させる紫外線照射装置
【図１】
0005167564.tif 000002
【図２】
0005167564.tif 000003